(57)【特許請求の範囲】
【請求項１】
式（I）：
【化１】
0004153788.tif 000012
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化２】
0004153788.tif 000013
（式中、
R6〜R9は同一または異なって、HまたはアルキルまたはCNまたはハロゲンであり、
Xはアルキルである）
で示される１種またはそれ以上の異なる化合物とを含有する混合物の、ポリカーボネートを含有する組成物における、該組成物を押出し成形してシートを得るとき、押出し成形されたシートの表面の良好な性状が得られる程度に押出し特性を改善するための使用であって、
混合物における式（I）で示される化合物の含有量および式（II）で示される化合物の含有量が、下記の条件：
【数１】
0004153788.tif 000014
を満たし、
該組成物における式（I）および式（II）で示される化合物全ての合計含有量が0．05wt％〜15wt％である、使用。
【請求項２】
ポリカーボネートおよび式（I）で示される化合物および式（II）で示される化合物の和が、組成物中60wt％〜100wt％である、請求項１に記載の使用。
【請求項３】
ポリカーボネートが、ビスフェノールAホモポリカーボネート、およびビスフェノールAと1，1−ビス−（4−ヒドロキシフェニル）−3，3，5−トリメチルシクロヘキサンとの2つのモノマーに基づくコポリカーボネートからなる群から選択される、請求項１に記載の使用。
【請求項４】
１価〜６価アルコールのエステルまたは部分エステルの0．01wt％〜0．5wt％をさらに含有する、請求項１に記載の使用。
【請求項５】
10ppm〜3，000ppmの熱安定化剤をさらに含有する、請求項１に記載の使用。
【請求項６】
熱安定化剤が、トリス−（2，4−ジ−t−ブチルフェニル）ホスファイトおよびトリフェニルホスフィンからなる群から選択される、請求項５に記載の使用。
【請求項７】
ポリカーボネートを組成物の他の成分と混合することにより、ポリカーボネートと式（I）： 
【化３】
0004153788.tif 000015
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化４】
0004153788.tif 000016
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数２】
0004153788.tif 000017
を満たし、
該組成物における式（I）および式（II）で示される化合物全ての合計含有量が0．05wt％〜15wt％である組成物を製造する方法。
【請求項８】
単層シートまたは多層シートを押出し成形または共押出成形によって製造するための、ポリカーボネートと式（I）： 
【化５】
0004153788.tif 000018
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化６】
0004153788.tif 000019
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数３】
0004153788.tif 000020
を満たし、
該組成物における式（I）および式（II）で示される化合物全ての合計含有量が0．05wt％〜15wt％である組成物の使用。
【請求項９】
少なくとも1つの層がポリカーボネートと式（I）： 
【化７】
0004153788.tif 000021
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化８】
0004153788.tif 000022
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数４】
0004153788.tif 000023
を満たし、
該組成物における式（I）および式（II）で示される化合物全ての合計含有量が0．05wt％〜15wt％である組成物を含有する、単層シートまたは多層シートを押出し成形または共押出成形により製造する方法。
【請求項１０】
ポリカーボネートと式（I）： 
【化９】
0004153788.tif 000024
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化１０】
0004153788.tif 000025
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数５】
0004153788.tif 000026
を満たし、
該組成物における式（I）および式（II）で示される化合物全ての合計含有量が0．05wt％〜15wt％である組成物を含んでなり、単層中実シート、多層中実シートおよび多層多壁シートからなる群から選択される、製品。
【請求項１１】
少なくとも１つの層がポリカーボネートと式（I）： 
【化１１】
0004153788.tif 000027
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化１２】
0004153788.tif 000028
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数６】
0004153788.tif 000029
を満たし、
該組成物における式（I）および式（II）で示される化合物全ての合計含有量が0．05wt％〜15wt％である組成物を含有する多層シート。
【請求項１２】
シートの最外層の１つまたはシートの最外層の両方がポリカーボネートと式（I）： 
【化１３】
0004153788.tif 000030
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化１４】
0004153788.tif 000031
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数７】
0004153788.tif 000032
を満たし、
該組成物における式（I）および式（II）で示される化合物全ての合計含有量が0．05wt％〜15wt％である組成物を含有する多層シート。
【請求項１３】
シートが少なくとも２つの層を有し、内側層の少なくとも１つがポリカーボネートと式（I）： 
【化１５】
0004153788.tif 000033
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化１６】
0004153788.tif 000034
（式中、
R6〜R9は同一または異なって、HまたはアルキルまたはCNまたはハロゲンであり、
Xはアルキルである）
で示される１種またはそれ以上の異なる化合物とを含有する組成物であって、
該組成物における式（I）で示される化合物の含有量および式（II）で示される化合物の含有量が、下記の条件：
【数８】
0004153788.tif 000035
を満たし、
該組成物における式（I）および式（II）で示される化合物全ての合計含有量が0．05wt％〜15wt％である組成物およびさらにさらなるポリカーボネートを含有する、請求項１２に記載の多層シート。
【発明の詳細な説明】
【０００１】
（技術分野）
本発明は、熱可塑性ポリマーならびにUV吸収剤としてのベンゾトリアゾール類およびトリアジン類を含有する組成物、そしてそのような組成物から製造される製品に関する。本発明の製品は、好ましくは、外側層の一方または両方が本発明の組成物からなる多層シートである。
【０００２】
（背景技術）
熱可塑性ポリマーを含有する様々なシートが知られている。
ポリカーボネートシートは、例えば、EP−A0110221から知られており、多数の用途目的のために提供されている。ポリカーボネートシートは、例えば、ポリカーボネートを含有する組成物の押出し成形によって、そして場合により、UV吸収剤を増した割合で含有するポリカーボネート含有組成物との共押出成形によって製造される。
【０００３】
EP−A0320632およびEP−A0247480には、置換ベンゾトリアゾール類に基づく難揮発性UV吸収剤を含有するポリカーボネート含有組成物の共押出成形シートが記載されている。
【０００４】
EP−A0500496およびEP−A0825226には、ポリカーボネートをUV放射線から保護するために好適である、置換トリアジン類に基づくUV吸収剤が記載される。
【０００５】
そのようなシートの押出し成形時に生じる１つの問題は、ポリカーボネートまたは一般熱可塑性ポリマーを含有する組成物に由来する揮発性成分が開口器（Kalibrator）（多壁シートの場合）またはローラー（中実シートの場合）上に析出し、これにより表面に干渉を生じさせ得ることである。揮発性成分は、例えば、熱可塑性ポリマーを含有する組成物のUV吸収剤および他の低分子量成分である。
【０００６】
先行技術によるこれらのシートの欠点は、ポリカーボネートまたは一般熱可塑性ポリマーを含有する組成物の溶融物からの上記蒸発物のために、長時間の押出し成形のとき、特に共押出成形のときに、シートの表面が不都合な影響を受けるということである。
【０００７】
ポリカーボネートまたは一般熱可塑性ポリマーを含有する組成物の溶融物からのUV吸収剤の増大した蒸発は、被膜析出を開口器またはローターに生じさせ、最終的には、シート表面における干渉（例えば、白点、波打ちなど）を生じさせ得る。さらに、開口器における剥離したポリカーボネート部分または剥離した熱可塑性ポリマーは、一般に、粉末状の堆積物を、共押出成形されたポリカーボネートシートまたは熱可塑性ポリマーシートにおいてもたらす。
【０００８】
（発明の開示）
従って、本発明の目的は、長時間の連続した操作様式によってさえ、シートにするために組成物を押出し成形しているとき、押出し成形されたシートの表面の良好な性状が、UV放射線に対する一定の保護とともに保持され得るという目的で、熱可塑性ポリマーを含有する組成物を最適化することである。
【０００９】
本発明によれば、目的はまた、本発明の組成物から得ることができる製品を提供することにある。
【００１０】
驚くべきことに、熱可塑性ポリマーに加えて、２つの異なるUV吸収剤をも相互の特定の重量比で含有する組成物により、本発明の目的が達成されることが見出された。このような組成物から得ることができる製品もまた、本発明の目的を達成する。
【００１１】
本発明の目的は、式（I）：
【化５】
0004153788.tif 000002
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
R3およびR4は同一または異なって、H、C1〜C4アルキル、C5〜C6シクロアルキル、ベンジルまたはC6〜C14アリールを表し、
mは、1、2または3であり、
nは、1、2、3または4である）
で示される１種またはそれ以上の異なる化合物と、式（II）：
【化６】
0004153788.tif 000003
（式中、
R6〜R9は同一または異なって、HまたはアルキルまたはCNまたはハロゲンであり、
Xはアルキルである）
で示される１種またはそれ以上の異なる化合物とを含有する混合物の使用であって、
混合物における式（I）で示される化合物の含有量および式（II）で示される化合物の含有量が、シートを得るために組成物を押出し成形するとき、押出し成形されたシートの表面の良好な性状が得られる程度に押出し特性を改善するために熱可塑性ポリマーを含有する組成物において、下記の条件：
【数５】
0004153788.tif 000004
を満たす使用によって達成される。
【００１２】
本発明の目的はまた、式（III）で示される１種またはそれ以上の異なる化合物：
【化７】
0004153788.tif 000005
（式中、
R1およびR2は同一または異なって、H、ハロゲン、C1〜C10アルキル、C5〜C10シクロアルキル、C7〜C13アラルキル、C6〜C14アリール、−OR5または−（CO）−O−R5（式中、R5はHまたはC1〜C4アルキルである）を表し、
mは、1、2または3であり、そして
nは、1、2、3または4であり、
(bridge)は、
【化８】
0004153788.tif 000006
（式中、
pは、0、1、2または3であり、
qは、1〜10の整数であり、
Yは、−CH2−CH2−、−（CH2）3−、−（CH2）4−、−（CH2）5−、−（CH2）6−またはCH（CH3）−CH2−であり、
R10およびR11は同一または異なって、H、C1〜C4アルキル、C5〜C6シクロアルキル、ベンジルまたはC6〜C14アリールを表す）
で示される１種またはそれ以上の異なる化合物と、上記式（II）で示される１種またはそれ以上の異なる化合物とを含有する混合物の使用であって、
混合物における式（III）で示される化合物の含有量および式（II）で示される化合物の含有量が、シートを得るために組成物を押出し成形するとき、押出し成形されたシートの表面の良好な性状が得られる程度に押出し特性を改善するために熱可塑性ポリマーを含有する組成物において、下記の条件：
【数６】
0004153788.tif 000007
を満たす使用によって達成される。
【００１３】
式（I）および式（II）の化合物または式（III）および式（II）の化合物から得られる混合物の使用は、上記段落の意味において、当然のことではあるが、式（I）および式（II）の化合物または式（III）および式（II）の化合物が、UV放射線に対して熱可塑性ポリマーを安定化させるために使用される前に相互に最初に混合されなければならないことを意味しない。式（I）の化合物および式（II）の化合物または式（III）の化合物および式（II）の化合物がUV保護のために熱可塑性ポリマーにおいて同時に効果的であることをもたらす使用はいずれも、本発明により可能である。例えば、熱可塑性ポリマーは、最初に式（I）の化合物に加えることができ、次いで式（II）の化合物に加えることができる。
【００１４】
本発明の目的はまた、
熱可塑性ポリマー、および
式（I）で示される１種またはそれ以上の異なる化合物、および
式（II）で示される１種またはそれ以上の異なる化合物
を含有する組成物で、組成物における式（I）で示される化合物の含有量および式（II）で示される化合物の含有量が下記の条件を満たす組成物によって達成される：
【数７】
0004153788.tif 000008
この比は好ましくは、0．6／1〜1．6／1である。
【００１５】
本発明の目的はまた、
熱可塑性ポリマー、および
式（III）で示される１種またはそれ以上の異なる化合物、および
式（II）で示される１種またはそれ以上の異なる化合物
を含有する組成物で、組成物における式（III）で示される化合物の含有量および式（II）で示される化合物の含有量が下記の条件を満たす組成物によって達成される：
【数８】
0004153788.tif 000009
この比は好ましくは、0．6／1〜1．6／1である。
【００１６】
式（I）、式（II）および式（III）の好ましい化合物は下記の化合物である：
R1がHであり、R2がC1〜C8アルキルであり、特に好ましいR2がt−ブチルまたはC8アルキルであり、より特に好ましいR2がイソオクチルであり、R3がHであり、R4がHであり、mが1であり、nが4であり、そして
R6〜R9が同一または異なって、HまたはCH3であり、XがC6アルキルまたはC8アルキルであり、
R10がHであり、R11がHであり、pが0、1、2または3であり、qが1〜8であり、Yが−（CH2）6−または−（CH2）2−である、化合物。
【００１７】
本発明の組成物において、式（I）および式（II）で示される化合物全ての合計含有量、または式（II）および式（II）で示される化合物全ての合計含有量は、好ましくは0．05wt％〜15wt％であり、好ましくは0．1wt％〜10wt％である。
【００１８】
熱可塑性ポリマーおよび式（I）で示される化合物および式（II）で示される化合物および式（III）で示される化合物の和が組成物中60wt％〜100wt％である組成物が好ましい。
【００１９】
本発明によれば、いずれの熱可塑性ポリマーも使用することができ、特に、透明なシートを得るために加工することができる熱可塑性ポリマーを使用することができる。ポリカーボネート、ポリエステル、ポリメチルメタクリラート、透明ポリ塩化ビニル、透明ポリスチレン、SANおよび高衝撃性ポリスチレンからなる群から選択される熱可塑性ポリマーが好ましい。
【００２０】
ポリエステル、特に、テレフタル酸、イソフタル酸、グリコールおよびシクロヘキサン−1，4−ジメタノールから作製されるポリエチレンテレフタラート（PET）およびコポリエステル（例えば、PETG）が特に好ましい。
【００２１】
ポリカーボネート、特に、ビスフェノールAホモポリカーボネート、およびビスフェノールAと1，1−ビス−（4−ヒドロキシフェニル）−3，3，5−トリメチルシクロヘキサンとの2つのモノマーに基づくコポリカーボネートからなる群から選択されるポリカーボネートもまた特に好ましい。
【００２２】
1価〜6価アルコールのエステルまたは部分エステルの0．01wt％〜0．5wt％をさらに含有する本発明の組成物もまた好ましい。
10ppm〜3，000ppmの熱安定化剤をさらに含有する本発明の組成物もまた好ましい。
この場合、熱安定化剤は、トリス−（2，4−ジ−t−ブチルフェニル）ホスファイトおよびトリフェニルホスフィンからなる群から選択される。
【００２３】
本発明の目的はまた、本発明の組成物を含有する製品によって達成される。
本発明の製品は、好ましくは、単層中実シート、多層中実シート、多層多壁シート、波形中実シート、多壁異形部品、さねはぎを有する多壁異形部品、接続システム、温室用柱材（Verscheibung）、冬園（Wingtergaerten）用柱材、バス停留所用柱材、広告掲示板、標識、安全遮壁、自動車用柱材、窓および屋根材からなる群から選択される。
【００２４】
少なくとも1つの層が本発明の組成物を含有する多層シートが好ましい。
シートの最外層の1つまたはシートの最外層の両方が本発明の組成物を含有する多層シートもまた好ましい。
【００２５】
この場合、シートは少なくとも2つの層を有し、内側層の少なくとも1つが本発明の組成物を含有し、組成物の式（I）で示される化合物および式（II）で示される化合物の含有量または組成物の式（III）で示される化合物および式（II）で示される化合物の含有量が合計で好ましくは0．02wt％〜1wt％であることが特に好ましい。
【００２６】
本発明のシートを製造するための好ましい方法は共押出成形である。本発明のコンパウンドはさらに、従来の添加剤、具体的には従来の加工助剤、具体的には離型剤および溶出剤および安定化剤、特に熱安定化剤を含有することができる。
【００２７】
明確にするために、式（I）および式（II）および式（III）で示される化合物は本発明に関連してUV吸収剤として示される。
【００２８】
本発明の組成物は、合計で、好ましくは0．05wt％〜15wt％、特に好ましくは0．1wt％〜10wt％のUV吸収剤を含有し、最も好ましくは2wt％〜18wt％のUV吸収剤を含有する。
【００２９】
本発明の組成物およびそれから製造される製品、特にシートは、数多くの利点を有する。先行技術において認識されている様々な問題、例えば、押出し成型時の開口器またはローラーにおける組成物由来の揮発成分の析出が生じない。本発明の組成物のこの利点は、本発明の組成物を使用して、シートの外側層の一方または両方が本発明の組成物からなるか、または本発明の組成物を含有する多層シートが製造されるときに、特に得られる。この場合、本発明の組成物におけるUV吸収剤の含有量は、外側層の一方または両方において、好ましくは2wt％〜8wt％である。本発明の組成物はUV放射線から十分に保護される。
【００３０】
本発明の組成物およびそれから製造される製品はまた、数多くのさらなる利点を有する。例えば、本発明の製品は、使用された熱可塑性ポリマーの機械的特性に実質的に対応する良好な機械的特性を有する。さらに、本発明の製品は、透明な熱可塑性ポリマーが使用されたとき、良好な光学的特性（例えば、大きい透明性）を有する。
【００３１】
本発明の組成物を含有する熱可塑性ポリマーは技術的に特に好都合であることが明らかになっている。そのような熱可塑性ポリマーは、容易に加工することができ、最終製品における不具合を示さない。
【００３２】
本発明のシートの耐候性は、先行技術に従って製造されたシートの耐候性に少なくとも対応する。
【００３３】
本発明に従って使用され得る式（I）および式（II）および式（III）の化合物は市販されている。そのような化合物は、既知の方法によって製造することができる。
【００３４】
本発明の組成物における熱可塑性ポリマーおよびUV吸収剤の重量含有量の和は、好ましくは60wt％〜100wt％、特に好ましくは80wt％〜100wt％、最も好ましくは90wt％〜100wt％である。
【００３５】
本発明の組成物は、明示的に言及された成分に加えて、さらなる従来の添加剤を従来の量で含有することができる。本発明の特に好ましい実施形態が、明示的に言及された成分に加えて、本発明の組成物がさらなる成分を含有しないとき、すなわち、本発明の組成物が、明示的に言及された成分から構成されるときに示される。
【００３６】
2，2−メチレンビス−（4−（1，1，3，3−テトラメチルブチル）−6−（2H−ベンゾトリアゾール−2−イル）フェノール）などの式（I）の化合物は、Tinuvin（登録商標）360またはAdeka Stab（登録商標）LA31の名称で市販されている。式（II）の化合物には、2，4−ビス（2，4−ジメチルフェニル）−6−（2−ヒドロキシ−4−n−オクチルオキシフェニル）−1，3，5−トリアジン（CYASORB（登録商標）UV−1164）または2−（4，6−ジフェニル−1，3，5−トリアジン−2−イル）−5−（ヘキシル）オキシフェノール（Tinuvin（登録商標）1577）がある。各種Tinuvinは、Ciba Spezialitatenchemie（Lampertheim、ドイツ）より販売されている。Cyasorbは、Cytec Industrial Inc．（West Paterson、New Jersey、米国）より販売されている。
【００３７】
本発明の組成物またはそれから得られる製品のためのポリカーボネートには、ホモポリカーボネート、コポリカーボネートおよび熱可塑性ポリエステルカーボネートがある。それらは、好ましくは、光散乱により校正された、ジクロロメタン中またはフェノール／o−ジクロロベンゼンの同一重量の混合物における相対的な溶液粘度を測定することによって決定した場合、平均分子量Mwが18，000g／mol〜40，000g／mol、好ましくは26，000g／mol〜36，000g／mol、特に28，000g／mol〜35，000g／molである。共押出成形の場合、共押出物の溶融粘度は、好ましくは、それらが適用される基材の溶融粘度よりも小さくしなければならない。
【００３８】
ポリカーボネートの製造については、例として、「Schnell」、Chemistry and Physics of Polycarboante, Polymer Reviews、第9巻、Interscience Publishers、New York、London、Sydney、1964; D．C．PREVORSEK、B．T．DEBONAおよびY．KESTEN、Corporate Research Center、Allied Chemical Corporation、Moristown、New Jersey、07960、"Synthesis of Poly(ester)carbonate Copolymers", Journal of Polymer Science、Polymer Chemistry Edition、第19巻、75〜90（1980); D．Freitag、U．Grigo、P．R．Muller、N．Nouvertne、BAYER AG、"Polycarbonates", Encyclopedia of Polymer Science and Engineering、第11巻、第2版、1988、648頁〜718頁; U．Grigo、K．KirchenおよびP．R．Mueller、"Polycarboante", Becker/Braum、Kunststoff-Handbuch、第3／1巻、Polycarbonates, Polyacetates, Polyesters, Cellulose Esters, Carl Hanser Verlag, Munich、Vienna、1992、117頁〜299頁が参照される。製造は、好ましくは相界面法または溶融エステル交換法によって行われ、例えば相界面法が好ましい。
【００３９】
式：HO−Z−OH（式中、Zは、1つ以上の芳香族基を含有する、6個〜30個の炭素原子を有する二価有機基である）のビスフェノールは、出発物質として好ましくは使用される化合物である。そのような化合物の例には、ジヒドロキシジフェニル類、ビス（ヒドロキシフェニル）アルカン類、インダンビスフェノール類、ビス（ヒドロキシフェニル）エーテル類、ビス（ヒドロキシフェニル）スルホン類、ビス（ヒドロキシフェニル）ケトン類およびα，α’−ビス（ヒドロキシフェニル）−ジイソプロピルベンゼン類の群に属するビスフェノールがある。
【００４０】
上記の化合物群に属する特に好ましいビスフェノールには、ビスフェノール−A、テトラアルキルビスフェノール−A、4，4−（メタ−フェニレンジイソプロピル）ジフェノール（ビスフェノールM）、4，4−（パラ−フェニレンジイソプロピル）ジフェノール、1，1−ビス−（4−ヒドロキシフェニル）−3，3，5−トリメチルシクロヘキサン（BP−TMC）、および場合によりそれらの混合物がある。特に好ましいものは、ビスフェノール−Aに基づくホモポリカーボネート、並びにビスフェノール−Aおよび1，1−ビス−（4−ヒドロキシフェニル）−3，3，5−トリメチルシクロヘキサンのモノマーに基づくコポリカーボネートである。本発明に従って使用され得るビスフェノール化合物は、カルボン酸化合物、特にホスゲンと反応し、または溶融エステル交換法では炭酸ジフェニルもしくは炭酸ジメチルと反応する。
【００４１】
ポリエステルカーボネートは、既に記載したビスフェノールを少なくとも1つの芳香族ジカルボン酸および場合によりカルボン酸等価物と反応することによって得られる。好適な芳香族ジカルボン酸には、例えば、フタル酸、テレフタル酸、イソフタル酸、3，3'−または4，4'−ジフェニルジカルボン酸、およびベンゾフェノンジカルボン酸類がある。ポリカーボネートにおけるカルボン酸基の一部（80mol％まで、好ましくは20mol％〜50mol％）を芳香族ジカルボン酸エステル基によって置換することができる。
【００４２】
相界面法において使用される不活性有機溶媒には、例えば、ジクロロメタン、種々のジクロロエタンおよびクロロプロパン化合物、テトラクロロメタン、トリクロロメタン、クロロベンゼンおよびクロロトルエンがあり、クロロベンゼンおよびジクロロメタン、およびジクロロメタンとクロロベンゼンとの混合物が好ましくは使用される。
【００４３】
相界面反応は、三級アミン、特にN−アルキルピペリジン、またはオニウム塩などの触媒により促進され得る。好ましくはトリブチルアミン、トリエチルアミンおよびN−エチルピペリジンが使用される。溶融エステル交換法の場合には、好ましくはDE−A4238123に記載される触媒が使用される。
【００４４】
ポリカーボネートは、少量の分枝剤を使用することによって意図的かつ制御された様式で分枝状にすることができる。いくつかの好適な分枝剤には、フロログルシノール、4，6−ジメチル−2，4，6−トリ−（4−ヒドロキシフェニル）ヘプタン−2、4，6−ジメチル−2，4，6−トリ−（4−ヒドロキシフェニル）ヘプタン、1，3，5−トリ−（4−ヒドロキシフェニル）ベンゼン、1，1，1−トリ−（4−ヒドロキシフェニル）エタン、トリ−（4−ヒドロキシフェニル）−フェニルメタン、2，2−ビス−［4，4−ビス（4−ヒドロキシフェニル）シクロヘキシル］プロパン、2，4−ビス−（4−ヒドロキシフェニル−イソプロピル）フェノール、2，6−ビス（2−ヒドロキシ−5’−メチル−ベンジル）−4−メチルフェノール、2−（4−ヒドロキシフェニル）−2−（2，4−ジヒドロキシフェニル）プロパン、ヘキサ−（4−（4−ヒドロキシフェニル−イソプロピル）フェニル）オルトテレフタル酸エステル、テトラ−（4−ヒドロキシフェニル）メタン、テトラ−（4−（4−ヒドロキシフェニル−イソプロピル）フェノキシ）メタン、α,α',α”−トリス−（4−ヒドロキシフェニル）−1，3，5−トリイソプロピルベンゼン、2，4−ジヒドロキシ安息香酸、トリメシン酸、塩化シアヌル酸、3，3−ビス−（3−メチル−4−ヒドロキシフェニル）−2−オキソ−2，3−ジヒドロインドール、1，4−ビス−（4',4”−ジヒドロキシ−トリフェニル）メチル）ベンゼンがあり、特に、1，1，1−トリ−（4−ヒドロキシフェニル）エタンおよびビス−（3−メチル−4−ヒドロキシフェニル）−2−オキソ−2，3−ジヒドロインドールである。
【００４５】
使用されるジフェノール類に基づいて、分枝剤および分枝剤の混合物について、所望により0．05mol％〜2mol％が、ジフェノール類と一緒に使用され得るが、その後の合成段階においても添加され得る。
【００４６】
フェノール、アルキルフェノール（クレゾールおよび4−t−ブチルフェノールなど）、クロロフェノール、ブロモフェノール、クミルフェノールまたはそれらの混合物などのフェノール類が、同様に使用され得る連鎖停止剤として、1molのビスフェノールについて1mol％〜20mol％（好ましくは2mol％〜10mol％）の量で好ましくは使用される。フェノール、4−t−ブチルフェノールおよびクミルフェノールが好ましい。
【００４７】
連鎖停止剤および分枝剤は、合成時に、ビスフェノールとは別に、または一緒に加えることができる。
【００４８】
溶融エステル交換法によるポリカーボネートの製造は、例えばDE−A4238123に記載される。
【００４９】
本発明の組成物はまた安定化剤を含有することができる。
ポリカーボネートを含有する本発明の組成物についての好適な安定化剤は、例えば、ホスフィン類、ホスフェート類またはSi含有安定化剤、およびEP−A0500496に記載される更なる化合物である。例には、トリフェニルホスファイト類、ジフェニルアルキルホスファイト類、フェニルジアルキルホスファイト類、トリス（ノニルフェニル）ホスファイト、テトラキス−（2，4−ジ−t−ブチルフェニル）−4，4’−ビフェニレンジホスファイトおよびトリアリールホスファイトが含まれる。トリフェニルホスフィンおよびトリス−（2，4−ジ−t−ブチルフェニル）ホスファイトが特に好ましい。
【００５０】
本発明の組成物はまた、1価〜6価アルコール、特に、グリセロール、ペンタエリトリトールまたはゲルベアルコール類のエステルまたは部分エステルを、0．01wt％〜0．5wt％含有することができる。
【００５１】
1価アルコールは、例えば、ステアリルアルコール、パルミチルアルコールおよびグエルベタアルコール類である。
2価アルコールは、例えば、グリコールである。
3価アルコールは、例えば、グリセロールである。
4価アルコールは、例えば、ペンタエリトリトールおよびメソエリトリトールである。
5価アルコールは、例えば、アラビトール、リビトールおよびキシリトールである。
6価アルコールは、例えば、マンニトール、グルシトール（ソルビトール）およびズルシトールである。
【００５２】
エステルは、好ましくは、モノエステル、ジエステル、トリエステル、テトラエステル、場合によりペンタエステルおよびヘキサエステル、またはそれらの混合物であり、特に、飽和脂肪族C10〜C36モノカルボン酸および場合によりヒドロキシモノカルボン酸、好ましくは、飽和脂肪族C14〜C32モノカルボン酸および場合によりヒドロキシモノカルボン酸を含む統計学的混合物である。
【００５３】
特に、ペンタエリトリトールおよびグリセロールの市販の脂肪酸エステルは、製造に依存して、60％までの種々の部分エステルを含有し得る。
【００５４】
10個〜36個の炭素原子を有する飽和脂肪族モノカルボン酸は、例えば、カプリン酸、ラウリン酸、ミリスチン酸、パルミチン酸、ステアリン酸、ヒドロキシステアリン酸、アラキジン酸、ベヘン酸、リグノセリン酸、セロチン酸およびモンタン酸である。
【００５５】
14個〜22個の炭素原子を有する好ましい飽和脂肪族モノカルボン酸は、例えば、ミリスチン酸、パルミチン酸、ステアリン酸、ヒドロキシステアリン酸、アラキジン酸およびベヘン酸である。
パルミチン酸、ステアリン酸およびヒドロキシステアリン酸などの飽和脂肪族モノカルボン酸が特に好ましい。
【００５６】
本発明に従って使用され得る飽和脂肪族C10〜C36カルボン酸および脂肪酸エステルはそれ自体、公知文献から製造され得るか、またはそのような文献から知られる方法に従って製造され得る。ペンタエリトリトール脂肪酸エステルの例は、特に好ましい上記に言及されたモノカルボン酸である。
【００５７】
ペンタエリトリトールおよびグリセロールのステアリン酸およびパルミチン酸とのエステルが特に好ましい。
【００５８】
ゲルベアルコールおよびグリセロールの、ステアリン酸およびパルミチン酸および場合によりヒドロキシステアリン酸とのエステルもまた特に好ましい。
【００５９】
本発明の組成物に含まれ得る帯電防止剤の例には、カチオン性化合物（例えば、四級アンモニウム塩、ホスホニウム塩またはスルホニウム塩）、アニオン性化合物（例えば、アルカリ金属塩またはアルカリ土類金属塩の形態のアルキルスルホン酸塩、アルキル硫酸塩、アルキルリン酸塩、カルボン酸塩）、非イオン性化合物（例えば、ポリエチレングリコールエステル、ポリエチレングリコールエーテル、脂肪酸エステル、エトキシル化脂肪アミン）がある。好ましい帯電防止剤は非イオン性化合物である。
【００６０】
本発明の組成物はまた、有機色素、無機着色顔料、蛍光色素および光学的増白剤を含有することができる。
【００６１】
本発明に従って共押出コンパウンドを調製するために使用されるすべての原料物質および溶媒には、それらの製造および貯蔵に由来する対応する不純物が混入し得るが、できる限り清浄な出発物質を用いて実施するのがよい。
【００６２】
個々の成分は、連続および同時のいずれかで、より正確には、周囲温度および高温のいずれかで、既知の方法により混合することができる。
【００６３】
添加剤、特にUV吸収剤および付加的な上記添加剤は、好ましくは、既知の方法により、ポリカーボネートの場合には好ましくは約200℃〜350℃の温度で、例えば、溶融配合または溶融押出しによる従来の混合装置（密閉式混錬機、一軸押出機および二軸押出機など）において、添加剤をポリマー顆粒と混合することによって、またはポリマーの溶液を添加剤の溶液と混合し、その後、既知の方法で溶媒を蒸発させることによって、本発明の組成物に配合される。成形用組成物における添加剤の含有量は広い範囲内で変えることができるが、組成物の所望特性に依存する。組成物における総添加剤含有量は、好ましくは、組成物の重量に基づいて約20wt％まで、好ましくは0．1wt％〜12wt％である。
【００６４】
UV吸収剤もまた、例えば、UV吸収剤および場合によりさらなる上記添加剤の溶液を好適な有機溶媒中のプラスチック物質の溶液と混合することによって、本発明の組成物に配合することができる。ポリカーボネートの場合、有機溶媒には、例えば、CH2CL2、ハロアルカン、芳香族ハロゲン化合物、クロロベンゼンおよびキシレンがある。物質混合物は、その後、好ましくは、押出しにより、既知の方法で均質化される。溶媒混合物は、好ましくは、既知の方法で除かれ、例えば、溶媒の蒸発およびその後の押出しによって配合される。
【００６５】
本発明に従った実施例によって明らかにされるように、本発明の組成物を共押出しコンポウンドとして使用することは、基礎物質としての成形用組成物に顕著な利点をもたらす。
【００６６】
本発明はまた、熱可塑性ポリマーを含有する本発明の組成物を使用して製造された製品に関する。熱可塑性ポリマーを含有する組成物は、中実ポリマーシートおよびいわゆる多壁シート（例えば、二壁シートまたは三壁シート）を製造するために使用することができる。従って、シートには、UV吸収剤の増大した含有量を有する熱可塑性ポリマーを含有する本発明の組成物を用いたさらなる外側層を片側または両側に有するシートが含まれる。
【００６７】
熱可塑性ポリマーを含有する本発明の組成物は、製品、特に、それから製造されるシートおよび製品、例えば、温室用柱材、冬園用柱材、バス停留所用柱材、広告掲示板、標識、安全遮壁、自動車用柱材、窓および屋根材などの製造を容易にすることができる。
【００６８】
熱可塑性ポリマーを含有する本発明の組成物でコーティングされた製品のその後の加工、例えば、深絞り成形または表面加工（例えば、耐引掻性塗装、撥水層などによる仕上げなど）などが可能であり、これらの方法により製造された製品もまた本発明の範囲に含まれる。
【００６９】
共押出成形はそれ自体、文献（例えば、EP−A110221およびEP−A110238参照）から知られている。本発明の場合、手順は、好ましくは下記の通りである：
【００７０】
コア層および外側層（1つまたは複数）を製造するための押出機を共押出アダプターに接続する。アダプターは、外側層（1つまたは複数）を形成する溶融物がコア層の溶融物に薄い層として接着して適用されるように設計される。
【００７１】
次いで、このようにして製造された多層溶融ストランドは、好ましくは、その後に接続されたノズルにおいて所望形状（多壁シートまたは中実シート）にされる。その後、溶融物は、制御された条件のもとで、好ましくは、カレンダー加工（中実シート）または真空開口（Kalibrierung)（多壁シート）による既知の方法で冷却され、続いて所定サイズに切断される。場合により、調質炉を、張力を除くために、開口の後に加えることができる。ノズルの上流に配置されるアダプターの代わりに、ノズル自体もまた、溶融物がノズルにおいて一緒になるような方法で設計することができる。
【００７２】
本発明を、下記の実施例によりさらに説明する。
（実施例）
例えば、EP−A0110238に記載されるような10mm二壁シートA〜Eを、ポリカーボネートを含有する下記の組成物から得た。基礎材料として、Makrolon（登録商標）KU1−1243（Bayer AG（Leverkusen、ドイツ）により製造され、300℃および荷重1．2kgでのメルトフローレート（MFR）が6．5g／10分である分枝型ビスフェノール−Aポリカーボネート）を使用した。これを、Makrolon（登録商標）3100（Bayer AG（Leverkusen、ドイツ）により製造され、300℃および荷重1．2kgでのMFRが6．5g／10分である直鎖ビスフェノール−Aポリカーボネート）に基づき、表に示されているコンパウンドと一緒に共押出成形した。
共押出成形層の厚さは、それぞれの場合において約50μmであった。
【００７３】
【表１】
0004153788.tif 000010
＊）2，2−メチレンビス−（4−（1，1，3，3−テトラメチルブチル）−6−（2H−ベンゾトリアゾール−2−イル）フェノール、市販品、Ciba Spezialitatenchemie（Lampertheim、ドイツ）製Tinuvin（登録商標）360；式（I）に包含。
＊＊）ペンタエリトリトールテトラステアラート、市販品、Cognis（Dusseldorf、ドイツ）製Loxiol（登録商標）VPG861。
＊＊＊）2−（4，6−ジフェニル−1，3，5−トリアジン−2−イル）−5−（ヘキシル）オキシフェノール、市販品、Ciba Spezialitatenchemie（Lampertheim、ドイツ）製Tinuvin（登録商標）1577；式（II）に包含。
【００７４】
これらのコンポウンドを調製するために使用した機械および装置ならびに多層多壁シートのその後の製造のために使用した機械および装置を下記に記載する。
【００７５】
コンパウンド用装置は下記からなる：
・各成分に対する計量用装置
・スクリュー直径が53mmである同調型二軸混錬機（Werner ＆ Pfleiderer 製ZSK53）
・溶融ストランドを成形するための穿孔ノズル
・ストランドを冷却し、かつコンパクト化するための水浴
・造粒機。
【００７６】
多層多壁シートを製造するために使用した機械および装置を下記に記載する。
装置は下記からなる：
・長さが33Dで、直径が70mmであるスクリューを有し、ガス抜きを有する主押出機
・共押出成形用アダプター（フィードブロックシステム）
・長さが25Dで、直径が30mmであるスクリューを有する、外側層を適用するための同時押出機
・350mmの幅を有する特別なスロットダイ
・開口器
・重力ローラーコンベア
・巻取り装置
・切断装置（のこ）
・積重ね台。
【００７７】
基礎材料のポリカーボネート顆粒を主押出機の原料ホッパーに供給し、UV共押出材料を同時押出機に供給する。それぞれの材料の溶融および搬送をそれぞれの可塑化システムのシリンダー／スクリューにおいて行った。両方の材料溶融物を同時押出機アダプターにおいて合わせ、そしてノズルから出て、開口器内で冷却された後、コンポジットに形成した。他の様々な装置を、輸送、所定サイズへの切断および押出し成形シートの滞積のために使用した。
【００７８】
その後、得られたシートを、比色測定により評価した。この場合、ISO4892−Aに従った下記の耐候性試験法を使用した：
【００７９】
これらのシートは、Atlas（米国）製の、6．5Wキセノンバーナーを有するWeather-o-meterにおいて、102分の露光と、露光下での18分間の脱塩水噴霧とのサイクルで耐候性試験に付した。最大黒板温度は60±5℃であった。シートは1，000時間毎に照合された。
A（比較）との共押出：
・80分後に最初のより小さい堆積物
・2時間後に壁の移動
スコア：不良
E（比較）との共押出：
・45分後に最初のより小さい堆積物
・大きい面積の堆積物が2時間後に生じる
スコア：不良
Bとの共押出：
・90分後に最初のより小さい堆積物
・大きい面積の堆積物が3時間後に生じる
スコア：満足
Cとの共押出：
・90分後に最初のより小さい堆積物が生じるが、これは3時間後も認められるほど大きくならない
スコア：良好
Dとの共押出：
・90分後に最初のより小さい堆積物が生じるが、これは3時間後も認められるほど大きくならない
スコア：良好
【００８０】
下記の表から、ポリカーボネートを含有する本発明の組成物と一緒に共押出成形したシートが、人工的耐候性試験（Xe−WOM）の際、先行技術に従って安定化されたシート（AおよびE）とほぼ同じ程度の黄色化（ASTM−E313による黄色度指数として測定）を示すことが明らかである。
【００８１】
【表２】
0004153788.tif 000011